【手続補正書】
【提出日】平成23年11月11日(2011.11.11)
【手続補正１】
【補正対象書類名】明細書
【補正対象項目名】００９７
【補正方法】変更
【補正の内容】
【００９７】
【表２】
2011507278.tif 000001
次に、本発明の好ましい態様を示す。
１  太陽電池コンポーネントおよびフィルムまたはシートを含む太陽電池プレラミネーションアセンブリであって、
前記太陽電池コンポーネントは、１つまたは複数の電子相互接続太陽電池を含むか、またはそれで形成されていて、
前記太陽電池コンポーネントは、光源に向いた受光側と、前記光源とは反対の裏側とを有し、
前記フィルムまたはシートは、ターイオノマー組成物を含むか、またはそれでできていて、
前記ターイオノマーが、約５％〜約９０％のカルボン酸含量が１つ以上の金属イオンで中和され、α−オレフィン、酸ターポリマーの総重量を基準として、約１５〜約３０重量％の３〜８個の炭素を有するα，β−エチレン性不飽和カルボン酸、および約０．５〜約４０重量％の４〜１２個の炭素を有するα，β−エチレン性不飽和カルボン酸エステルから誘導された共重合単位を含む酸ターポリマーから誘導された、アセンブリ。
２  前記酸ターポリマーが、１８〜２５重量％のα，β−エチレン性不飽和カルボン酸の共重合単位、および０．５〜５重量％、好ましくは１５〜４０重量％のα，β−エチレン性不飽和カルボン酸エステルの共重合単位を含み、１０％〜５０％、好ましくは２０％〜４０％の中和されたカルボン酸含量を有する上記１に記載のアセンブリ。
３  前記ターイオノマーが、ナトリウムイオン、リチウムイオン、マグネシウムイオン、亜鉛イオン、これらの２つ以上の混合物で中和された２０％〜４０％のカルボン酸含量を有するポリ（エチレン−コ−ブチルアクリレート−コ−メタクリル酸）から誘導される上記１または２に記載のアセンブリ。
４  前記フィルムまたはシートが、多層構造であり、第１の表面副層、第２の表面副層を含み、１つ以上の内側副層を含んでいてもよく、
前記第１の表面副層が、ターイオノマー組成物を含むか、またはそれでできていて、他の副層がそれぞれ、酸コポリマー、イオノマー、エチレン酢酸ビニル、ポリ（ビニルアセタール）、ポリウレタン、ポリ塩化ビニル、ポリエチレン、ポリオレフィンブロックエラストマー、ポリ（α−オレフィン−コ−α，β−エチレン性不飽和カルボン酸エステル）コポリマー、シリコーンエラストマー、エポキシ樹脂またはこれらの２つ以上の組み合わせを含むか、またはそれでできている上記１、２または３に記載のアセンブリ。
５  前記第２の表面副層、前記内側副層の少なくとも１つか、または両方が、少なくとも約８０℃の融点を有するイオノマーを含むか、またはそれで形成されている上記４に記載のアセンブリ。
６  前記第１の表面副層および前記第２の表面副層がそれぞれ、前記ターイオノマー組成物を含むか、またはそれでできていて、少なくとも１つの内側副層が、融点が少なくとも約８０℃、好ましくは少なくとも約９０℃の前記イオノマーを含むか、またはそれでできていて、前記フィルムまたはシートが、接着力を促進するために処理された表面を有していてもよい、上記５に記載のアセンブリ。
７  前記フィルムまたはシートの合計厚さが０．０５１ｍｍ〜０．５１ｍｍであり、前記第１の表面副層および前記第２の表面副層の厚さがそれぞれ、０．０１３ｍｍ〜０．１３ｍｍであり、前記フィルムまたはシートに接着促進処理がなされておらず、前記太陽電池コンポーネントに自己接着している上記１、２、３、４、５または６に記載のアセンブリ。
８  前記太陽電池コンポーネントの前記受光側の隣に位置するフロントカプセル材層と、前記太陽電池コンポーネントの前記裏側の隣に位置するバックカプセル材層とを含み、
前記フロントカプセル材層が、前記フィルムまたはシートで形成されていて、
前記バックカプセル材層が、酸コポリマー、イオノマー、エチレン酢酸ビニル、ポリ（ビニルアセタール）、ポリウレタン、ポリ塩化ビニル、ポリエチレン、ポリオレフィンブロックエラストマー、ポリ（α−オレフィン−コ−α，β−エチレン性不飽和カルボン酸エステル）コポリマー、シリコーンエラストマー、エポキシ樹脂またはこれらの２つ以上の組み合わせで形成されていて、
前記ポリ（ビニルアセタール）が、好ましくは音響等級ポリ（ビニルアセタール）を含む上記１、２、３、４、５、６または７に記載のアセンブリ。
９  前記フロントカプセル材層および前記バックカプセル材層が、それぞれ、前記フィルムまたはシートを含むか、またはそれで形成されている上記８に記載のアセンブリ。
１０  前記フロントカプセル材層の隣に位置する入射層と、前記バックカプセル材層に位置するバッキング層とをさらに含み、前記入射層が、（ｉ）ガラスシート、（ｉｉ）ポリカーボネート、アクリル、ポリアクリレート、環状ポリオレフィン、ポリスチレン、ポリアミド、ポリエステル、フルオロポリマーまたはこれらの２つ以上の組み合わせで形成されたポリマーシート、または（ｉｉｉ）ポリエステル、ポリカーボネート、ポリオレフィン、ノルボルネンポリマー、ポリスチレン、スチレン−アクリレートコポリマー、アクリロニトリル−スチレンコポリマー、ポリスルホン、ナイロン、ポリウレタン、アクリル、酢酸セルロース、セロファン、ポリ（塩化ビニル）、フルオロポリマーまたはこれらの２つ以上の組み合わせで形成されたポリマーフィルムである上記８または９に記載のアセンブリ。
１１  前記バッキング層が、（ｉ）ガラスシート、（ｉｉ）ポリマーシート、（ｉｉｉ）ポリマーフィルム、（ｉｖ）金属シートまたは（ｖ）セラミック板であり、
前記ポリマーシートが、ポリカーボネート、アクリル、ポリアクリレート、環状ポリオレフィン、ポリスチレン、ポリアミド、ポリエステル、フルオロポリマーまたはこれらの２つ以上の組み合わせを含むか、またはそれで形成されていて、
前記ポリマーフィルムが、ポリエステル、ポリカーボネート、ポリオレフィン、ノルボルネンポリマー、ポリスチレン、スチレン−アクリレートコポリマー、アクリロニトリル−スチレンコポリマー、ポリスルホン、ナイロン、ポリウレタン、アクリル、酢酸セルロース、セロファン、ポリ（塩化ビニル）、フルオロポリマーまたはこれらの２つ以上の組み合わせを含むか、またはそれで形成されている上記８、９または１０に記載のアセンブリ。
１２  前記光源に面する上側から前記光源の反対の下側まで、
（ｉ）入射層、（ｉｉ）その隣に位置するフロントカプセル材層、（ｉｉｉ）その隣に位置する太陽電池コンポーネント、（ｉｖ）その隣に位置するバックカプセル材層、（ｖ）バッキング層から実質的になり、前記フロントカプセル材層または前記バックカプセル材層または両方が、前記ターイオノマー多層フィルムまたはシートで形成されている上記１、２、３、４、５、６または７に記載のアセンブリ。
１３  （ｉ）太陽電池プレラミネーションアセンブリを提供する工程と、（ｉｉ）前記アセンブリをラミネートして、太陽電池モジュールを形成する工程とを含む方法であって、前記アセンブリが、上記１〜１２のいずれか一項に記載されていることを特徴とし、前記ラミネートが、前記アセンブリに熱を加えることにより好ましくは実施される方法。
１４  前記ラミネートが、前記アセンブリに真空または圧力を加えることをさらに含む上記１３に記載の方法。
１５  太陽電池プレラミネーションアセンブリを含むか、またはそれから製造された太陽電池モジュールであって、前記アセンブリが上記１〜１２のいずれか一項に記載されていることを特徴とし、好ましくは、前記モジュールが、約８５℃の温度および約８５％の相対湿度で１０００時間調整された後、前記ターイオノマー多層フィルムまたはシートとその近接層間の１８０°剥離強度の少なくとも約７５％が維持される太陽電池モジュール。
【手続補正２】
【補正対象書類名】特許請求の範囲
【補正対象項目名】全文
【補正方法】変更
【補正の内容】
【特許請求の範囲】
【請求項１】
太陽電池コンポーネントおよびフィルムまたはシートを含む太陽電池プレラミネーションアセンブリであって、
前記太陽電池コンポーネントは、１つまたは複数の電子相互接続太陽電池を含むか、またはそれで形成されていて、
前記太陽電池コンポーネントは、光源に向いた受光側と、前記光源とは反対の裏側とを有し、
前記フィルムまたはシートは、ターイオノマー組成物を含むか、またはそれでできていて、
前記ターイオノマーが、約５％〜約９０％のカルボン酸含量が１つ以上の金属イオンで中和され、α−オレフィン、酸ターポリマーの総重量を基準として、約１５〜約３０重量％の３〜８個の炭素を有するα，β−エチレン性不飽和カルボン酸、および約０．５〜約４０重量％の４〜１２個の炭素を有するα，β−エチレン性不飽和カルボン酸エステルから誘導された共重合単位を含む酸ターポリマーから誘導された、アセンブリ。
【請求項２】
（ｉ）太陽電池プレラミネーションアセンブリを提供する工程と、（ｉｉ）前記アセンブリをラミネートして、太陽電池モジュールを形成する工程とを含む方法であって、前記アセンブリが、請求項１に記載されていることを特徴とし、前記ラミネートが、前記アセンブリに熱を加えることにより好ましくは実施される方法。
【請求項３】
太陽電池プレラミネーションアセンブリを含むか、またはそれから製造された太陽電池モジュールであって、前記アセンブリが請求項１に記載されていることを特徴とし、好ましくは、前記モジュールが、約８５℃の温度および約８５％の相対湿度で１０００時間調整された後、前記ターイオノマー多層フィルムまたはシートとその近接層間の１８０°剥離強度の少なくとも約７５％が維持される太陽電池モジュール。